(57)【要約】【課題】本発明は、耐熱性、電気特性等に優れた着色アラミド紙及びその製造方法を提供することを目的とする。【解決手段】アラミドファイブリッドとアラミド短繊維とを含むアラミド紙の少なくとも一方の表面に、着色剤とバインダーとを含有する着色層を有し、該着色層の表面抵抗率が１×１０12Ω／□以上であり、且つ、該着色層の単一色相により着色された着色部の色差が５．０以下である、着色アラミド紙。【選択図】なし【特許請求の範囲】
【請求項１】
アラミドファイブリッドとアラミド短繊維とを含むアラミド紙の少なくとも一方の表面に、着色剤とバインダーとを含有する着色層を有し、該着色層の表面抵抗率が１×１０12Ω／□以上であり、且つ、該着色層の単一色相により着色された着色部の色差が５．０以下である、着色アラミド紙。
【請求項２】
着色層が単一、又は２種以上の色相からなる、請求項１に記載の着色アラミド紙。
【請求項３】
着色層の厚みが０．０１〜２０μｍである、請求項１又は２に記載の着色アラミド紙。
【請求項４】
厚みが０．０２〜１．００ｍｍである、請求項１〜３のいずれか一項に記載の着色アラミド紙。
【請求項５】
着色剤が有機顔料又は無機顔料である、請求項１〜４のいずれか一項に記載の着色アラミド紙。
【請求項６】
アラミドファイブリッドとアラミド短繊維とを含むアラミド紙の少なくとも一方の表面に、着色剤、バインダー、及び１０〜９８重量％の有機溶剤を含有する塗工液を塗布して着色層を形成する、着色アラミド紙の製造方法。
【請求項７】
前記塗工液における着色剤の含有量が１〜３０重量％、バインダーの含有量が１〜２０重量％である、請求項６に記載の着色アラミド紙の製造方法。
【請求項８】
前記有機溶剤が、アルコール類、エステル類、エーテル類、ケトン類、及び芳香族炭化水素のうち少なくとも１種以上を含む、請求項６又は７に記載の着色アラミド紙の製造方法。
【発明の詳細な説明】
【技術分野】
【０００１】
本発明は、耐熱性、電気特性等に優れた、着色アラミド紙及びその製造方法、特に、回転機、変圧器及び電気・電子機器の絶縁材料等として有用な、着色アラミド紙及びその製造方法に関する。
【背景技術】
【０００２】
従来、耐熱性が要求される電機絶縁分野には、耐熱性高分子を素材とする成形体が使用されている。特に芳香族ポリアミド（以下、アラミドと称す）を用いた成形品は、アラミド分子構造に由来する耐熱性、耐薬品性、難燃性を備えた優れた工業材料である。中でも、ポリメタフェニレンイソフタルアミド（以下、メタアラミドと称す）のファイブリッド及び繊維から構成される紙（商品名  ノーメックス（登録商標））は、耐熱性に優れた電機絶縁紙として広く用いられている。
一般的にメタアラミドを用いた成形品は白色を呈しているものがほとんどであり、前記メタアラミド紙も白色又は白色透明である。また、電機絶縁用途でメタアラミド紙は、細幅のテープ状として導電体に捲回したり、所定の形状に切り抜き、必要に応じて成型し、導電体、及び筐体等の形状に沿わせて挿入したり嵌め込むなどして使用される。しかしながら、例えば、メタアラミド紙を捲回した導線を複数束ねて電線とすると、導線の外観が全て同一となるため接続先の判別が困難となる、また、同系統の色の筐体等に貼り付けたり、嵌め込んで使用する際に、絶縁紙が組み込まれているかが判別しにくい、などの問題があり、これらの問題を解決するための方策として、着色されたアラミド紙が要望されている。
【０００３】
着色されたアラミド紙の製造方法としては、原料となるメタアラミド繊維、及びメタアラミドファイブリッドを予め着色し、シート化する方法、或いは、アラミド紙を製造した後に着色する方法に大別される。
メタアラミド繊維を着色する方法として、多くの方法が提案されており、例えば顔料により原液着色する方法（例えば、英国特許第１４３８０６７号明細書）、カチオン染料を用いて染色する方法（例えば、特開平０９−９５８７０号公報）、また、染色性を高めるためにメタアラミド繊維に官能基を導入してカチオン染料を用いて染色する方法（例えば、特許文献３）などが開示されており、同様の方法を用いてメタアラミドファイブリッドに着色を施すことも可能と考えられる。しかしながら、原液着色では色相の範囲が限定される、原料製造の際に顔料を使用するためラインの清掃等で製造コストが高くなる、などの問題があり、また、メタアラミド繊維は、例えばポリエステル繊維、アクリル繊維、レーヨン繊維などの、衣料用に用いられ、一般的に染色加工が適用される繊維に比べて染色性が低いため、こちらも色相の範囲が限定される。また、繊維とファイブリッドとの染色性の違いにより、シート化した際に色斑になり易く、高温の湿熱に晒されるためにシートとしたときに機械的強度が低下する、などの問題が懸念される。
また、アラミド紙を製造した後に染色する方法も挙げられる。しかしながら前述の通り繊維とファイブリッドとの染色性の違いから色斑となり易く、また、湿熱処理によりシワが発生し易い、機械的強度が低下するなどの問題がある。
なお、一般的にアラミド紙は、高温でカレンダー加工が施されたものが使用されており、また、アラミド自身の表面に官能基がほとんど存在しないことなどから、パルプ繊維紙に比べて着色液が浸透しにくく、均一着色が得ることが難しいという問題もある。
【先行技術文献】
【特許文献】
【０００４】
【特許文献１】英国特許第１４３８０６７号明細書
【特許文献２】特開平０９−９５８７０号公報
【特許文献３】特公昭４４−１１１６８号公報
【発明の概要】
【発明が解決しようとする課題】
【０００５】
本発明は、耐熱性、電気特性等に優れた着色アラミド紙及びその製造方法、特に、回転機、変圧器及び電気・電子機器の絶縁材料等として有用な着色アラミド紙及びその製造方法を提供することを目的とする。
【課題を解決するための手段】
【０００６】
本発明者らはかかる状況に鑑み、耐熱性、電気特性等に優れた着色アラミド紙を開発すべく鋭意検討した結果、本発明を完成するに至った。
すなわち、本願の第１の発明は、アラミドファイブリッドとアラミド短繊維を含むアラミド紙の少なくとも一方の表面に、着色剤とバインダーを含有する着色層を有し、該着色層の表面抵抗率が１×１０12Ω／□以上であり、且つ、該着色層の単一色相により着色された着色部の色差が５．０以下である、アラミド紙を提供するものである。
本願の第２の発明は、上記第１の発明に従う着色アラミド紙において、着色層が単一、又は２種以上の色相からなる、アラミド紙を提供するものである。
本願の第３の発明は、上記第１又は第２の発明に従う着色アラミド紙において、着色層の厚みが０．０１〜１０μｍである、アラミド紙を提供するものである。
本願の第４の発明は、上記第１〜第３のいずれかの発明に従う着色アラミド紙において、厚みが０．０２〜１．００ｍｍである、アラミド紙を提供するものである。
本願の第５の発明は、上記第１〜第４のいずれかの発明に従う着色アラミド紙において、着色剤が有機顔料又は無機顔料である、アラミド紙を提供するものである。
本願の第６の発明は、アラミドファイブリッドとアラミド短繊維とを含むアラミド紙の少なくとも一方の表面に、着色剤、バインダー、及び１０〜９８重量％の有機溶剤を含有する塗工液を塗布して着色層を形成する、着色アラミド紙の製造方法を提供するものである。
本願の第７の発明は、上記第６の発明に従うアラミド紙の製造方法において、該塗工液における着色剤の含有量が１〜３０重量％、バインダーの含有量が１〜２０重量％である、請求項６に記載の着色アラミド紙の製造方法。
本願の第８の発明は、上記第６又は第７の発明に従うアラミド紙の製造方法において、有機溶剤が、アルコール類、エステル類、エーテル類、ケトン類、及び芳香族炭化水素のうち少なくとも１種以上を含む、アラミド紙の製造方法を提供するものである。
以下、本発明について詳細に説明する。
【発明を実施するための形態】
【０００７】
（アラミド）
本発明においてアラミドとは、アミド結合の６０％以上が芳香環に直接結合した線状高分子化合物を意味する。このようなアラミドとしては、例えば、ポリメタフェニレンイソフタルアミドおよびその共重合体、ポリパラフェニレンテレフタルアミドおよびその共重合体、コポリパラフェニレン・３，４’−ジフェニルエーテルテレフタルアミドなどが挙げられる。これらのアラミドは、例えば、芳香族酸二塩化物および芳香族ジアミンとの縮合反応による溶液重合法、二段階界面重合法等により工業的に製造されており、市販品として入手することができるが、これに限定されるものではない。これらのアラミドの中では、ポリメタフェニレンイソフタルアミドが良好な成型加工性、難燃性、耐熱性などの特性を備えている点で好ましく用いられる。
【０００８】
（アラミドファイブリッド）
本発明においてアラミドファイブリッドとは、アラミドからなるフィルム状微小粒子で、アラミドパルプと称することもある。製造方法は、例えば特公昭３５−１１８５１号、特公昭３７−５７３２号公報等に記載の方法が例示される。アラミドファイブリッドは、通常の木材パルプと同じように抄紙性を有するため、水中分散した後、抄紙機にてシート状に成形することができる。この場合、抄紙に適した品質を保つ目的でいわゆる叩解処理を施すことができる。この叩解処理は、ディスクリファイナー、ビーター、その他の機械的切断作用を及ぼす抄紙原料処理機器によって実施することができる。この操作において、ファイブリッドの形態変化は、ＪＩＳ  Ｐ８１２１に規定の濾水度（フリーネス）でモニターすることができる。本発明において、叩解処理を施した後のアラミドファイブリッドの濾水度は、１０〜３００ｃｍ3（カナディアンスタンダードフリーネス）の範囲内にあることが好ましい。この範囲より大きな濾水度のファイブリッドでは、それから成形されるシートの強度が低下する可能性がある。他方、１０ｃｍ3よりも小さな濾水度を得ようとすると、投入する機械動力の利用効率が小さくなり、また、単位時間当たりの処理量が少なくなることが多く、さらに、ファイブリッドの微細化が進行しすぎるため、いわゆるバインダー機能の低下を招きやすい。したがって、１０ｃｍ3よりも小さな濾水度を得ようとしても、格段の利点が認められない。
【０００９】
（アラミド短繊維）
本発明においてアラミド短繊維とは、アラミドを原料とする繊維を所定の長さに切断したものであり、そのような繊維としては、例えば、帝人（株）の「コーネックス（登録商標）」、「テクノーラ（登録商標）」、デュポン社の「ノーメックス（登録商標）」、「ケブラー（登録商標）」、テイジンアラミド社の「トワロン（登録商標）」などが例示できるが、これらに限定されるものではない。
アラミド短繊維は、好ましくは、０．０５ｄｔｅｘ以上２５ｄｔｅｘ未満の範囲内の繊度を有することができる。繊度が０．０５ｄｔｅｘ未満の繊維は、湿式法での製造（後述）において凝集を招きやすいために好ましくなく、また、繊度が２５ｄｔｅｘ以上の繊維は、繊維直径が大きくなり過ぎるため、アスペクト比の低下、力学的補強効果の低減、アラミド紙の均一性不良が生じるため好ましくない。
アラミド短繊維の長さは、１ｍｍ以上２５ｍｍ未満、好ましくは２〜１２ｍｍの範囲から選ぶことができる。短繊維の長さが１ｍｍよりも小さいと、アラミド紙の力学特性が低下し、他方、２５ｍｍ以上のものは、後述する湿式法でのアラミド紙の製造に際して「からみ」「結束」などが発生しやすく欠陥の原因となりやすいため好ましくない。
【００１０】
（アラミド紙）
本発明において、アラミド紙とは、前記のアラミドファイブリッド及びアラミド短繊維から主として構成されるシート状物であり、一般に２０μｍ〜１０００μｍの範囲内の厚さを有している。さらに、アラミド紙は、一般に１０ｇ／ｍ2〜１０００ｇ／ｍ2の範囲内の坪量を有している。ここで、アラミドファイブリッドとアラミド短繊維の混合割合は任意とすることができるが、アラミドファイブリッド／アラミド短繊維の割合（質量比）を１／９〜９／１とするのが好ましく、より好ましくは２／８〜８／２であるが、この範囲に限定されるものではない。
アラミド紙は、一般に、前述したアラミドファイブリッドとアラミド短繊維とを混合した後シート化する方法により製造される。具体的には、例えば上記アラミドファイブリッド及びアラミド短繊維を乾式ブレンドした後に、気流を利用してシートを形成する方法、アラミドファイブリッド及びアラミド短繊維を液体媒体中で分散混合した後、液体透過性の支持体、例えば網またはベルト上に吐出してシート化し、液体を除いて乾燥する方法などが適用できるが、これらのなかでも水を媒体として使用する、いわゆる湿式抄造法が好ましく選択される。
湿式抄造法では、少なくともアラミドファイブリッド、アラミド短繊維を含有する単一または混合物の水性スラリーを、抄紙機に送液し分散した後、脱水、搾水および乾燥操作することによって、シートとして巻き取る方法が一般的である。抄紙機としては長網抄紙機、円網抄紙機、傾斜型抄紙機およびこれらを組み合わせたコンビネーション抄紙機などが利用される。コンビネーション抄紙機での製造の場合、配合比率の異なるスラリーをシート成形し合一することで複数の紙層からなる複合体シートを得ることができる。抄造の際に必要に応じて分散性向上剤、消泡剤、紙力増強剤などの添加剤が使用される。
上記のようにして得られたアラミド紙は、一対のロール間にて高温高圧で熱圧することにより、密度、機械強度を向上することができる。熱圧の条件は、たとえば金属製ロールを使用する場合、温度１０〜３５０℃、線圧５０〜４００ｋｇ／ｃｍの範囲内を例示することができるが、これらに限定されるものではない。熱圧の際に複数のアラミド紙を積層することもできる。上記の熱圧加工を任意の順に複数回行うこともできる。
【００１１】
（着色剤）
本発明において使用される着色剤としては、一般的な染料、無機顔料及び有機顔料を示すことができるが、その中でも特に無機顔料及び有機顔料が好ましい。無機顔料としては黄鉛、亜鉛黄、紺青、硫酸バリウム、カドミウムレッド、酸化チタン、亜鉛華、弁柄、アルミナホワイト、炭酸カルシウム、群青、カーボンブラック、グラファイト、アルミニウム粉などを示すことができる。有機顔料としては、アゾ系として、Ｃ系（βナフトール系）、２Ｂ系および６Ｂ系（βオキシナフトエ系）などの溶性アゾ顔料、βナフトール系、βオキシナフトエ酸アニリド系、モノアゾイエロー系、ジスアゾイエロー系、ピラゾロン系などの不溶性アゾ顔料、アセト酢酸アリリド系などの縮合アゾ顔料、フタロシアニン系として、銅フタロシアニン（αブルー、βブルー、εブルー）、塩素、臭素などのハロゲン化銅フタロシアン、金属フリーのフタロシアニン顔料、多環顔料としてペリレン系、ペリノン系、キナクリドン系、チオインジゴ系、ジオキサジン系、イソインドリノン系、キノフタロン系顔料を挙げることができる。着色剤の添加量は、塗工液の全量に対して１〜３０重量％が好ましく、より好ましくは２〜２５重量％である。
【００１２】
（バインダー）
本発明において、着色剤をアラミド紙基材上に密着・固定化させ、着色層を形成させる目的でバインダーを使用する。本発明で使用されるバインダーとしては特に制約はないが、塩化ビニル樹脂、酢酸ビニル樹脂、アクリル樹脂、ポリアミド樹脂、ポリエステル樹脂、ウレタン樹脂、セルロース樹脂、エポキシ樹脂、フェノール樹脂、石油樹脂、及びそれらの共重合体等が例示され、それらは単独、又は２種類以上を組み合わせて使用することができる。また、アラミド紙の特徴である耐熱性を生かす目的で、ポリイミド樹脂、ビスマレイミドトリアジン樹脂、シリコン系樹脂、フッ素系樹脂、あるいはコロイダルシリカ等の無機系バインダーを単独、又は他の樹脂と混合して使用してもよい。バインダーの添加量は、塗工液の全量に対して１〜２０重量％が好ましく、より好ましくは２〜１５重量％である。
【００１３】
（塗工液）
本発明において塗工液とは、アラミド紙基材上に着色層を、後述する印刷又はコーティングにより形成するために用いられる液体であり、着色剤、バインダー、助剤、水、及び有機溶剤から構成される。
塗工液に用いられる助剤として、分散剤、安定剤、酸化防止剤、帯電防止剤、硬化剤、粘度向上剤、耐磨耗性向上剤などを添加することができるが、これらに限定されるものではない。助剤の選択については特に制約はなく、着色剤、バインダーの種類に応じて本発明の目的を阻害しない範囲で適切な助剤を選択すればよい。助剤の添加量は、塗工液の全量に対して０〜１０重量％が好ましい。
アラミド紙は水との親和性が低く、特にカレンダー加工されたアラミド紙の場合には、表面に水を滴下させても全く浸透しないことから、本発明の塗工液には、アラミド紙基材への着色を均一化させるために有機溶剤を使用することが必要である。具体的には、メタノール、エタノール、ブタノール、ＩＰＡ（イソプロピルアルコール）、ノルマルプロピルアルコール、ブタノールなどのアルコール類、酢酸エチル、酢酸メチル、酢酸ブチル、乳酸エチルなどのエステル類、イソプロピルエーテル、メチルセロソルブ、ブチルセロソルブ、ジオキサンなどのエーテル類、アセトン、メチルエチルケトン、メチルイソブチルケトン、ジイソブチルケトンなどのケトン類、トルエン、キシレンなどの芳香族炭化水素、の中から少なくとも１種以上を含むことが肝要である。有機溶剤の含有量は、塗工液の全量に対して１０〜９８重量％含むことが好ましく、より好ましくは１５〜９０重量％、更に好ましくは２０〜８０重量％である。
【００１４】
（着色アラミド紙）
本発明において着色アラミド紙とは、前記アラミド紙の少なくとも一方の表面に、着色剤とバインダーからなる着色層が形成されたアラミド紙であり、一般的に厚みは０．０２〜１．００ｍｍであることが好ましく、より好ましくは０．０３〜０．８５ｍｍ、更に好ましくは０．０４〜０．８０ｍｍである。また、着色層の厚みは０．０１〜２０μｍであることが好ましく、より好ましくは０．０５〜１５μｍ、更に好ましくは０．１〜１０μｍである。着色層の厚みが０．０１μｍ未満の場合は均一に着色された着色層を形成することが困難となり、また２０μｍを超える場合は、本来紙が持つ柔軟性や機械的特性が損なわれる可能性があるため好ましくない。
着色アラミド紙の着色層の表面抵抗率は、１×１０12Ω／□以上であることが必要であり、好ましくは５×１０12Ω／□以上、より好ましくは１×１０13Ω／□以上である。表面抵抗率が１×１０12Ω／□未満の場合は、電機絶縁用途での使用が困難となるため好ましくない。そのため、本発明の表面抵抗率の範囲を満たす着色アラミド紙を得るためには、高い電気絶縁性を持つ着色剤を選択することが必要となる。また、前記着色層の表面抵抗率は、好ましくは１×１０19Ω／□以下である。
本発明の着色アラミド紙は、アラミドファイブリッドとアラミド短繊維からなるアラミド紙の少なくとも一方の表面に着色層が形成されていればよく、また表裏両面に着色層が形成されていてもよいが、使用上の特段の制約がなければ、生産性の点から一方の表面のみに着色層を形成するのが好ましい。
【００１５】
本発明の着色アラミド紙の製造方法としては、前記の塗工液を用いて、印刷又はコーティングのいずれかの方法により着色層を形成し、着色アラミド紙とすることができる。印刷方式については特に制約はなく、オフセット印刷、グラビア印刷、フレキソ印刷、活版印刷、凸版印刷、スクリーン印刷、オンデマンド印刷など、従来公知の印刷方式を採用することができる。また、コーティング方式についても特に制約はなく、ロールコーティング、グラビアコーティング、バーコーティング、ダイコーティング、ナイフコーティングなど、従来公知のコーティング方式を採用することができる。使用する塗工剤の構成材料に応じて、着色層の形成に適した印刷手法、又はコーティング手法を選択すればよい。
本発明の着色アラミド紙における着色層の色相には特に制約はなく、また、単一色相であっても、２種以上の色相を組み合わせて着色層を形成しても良いが、着色層のある一つの色相により着色された着色部において色差が５．０以下であることを必要とし、好ましくは４．５以下、より好ましくは４．０以下である。色差が５．０を超える場合、ほとんどの場合、色相の違いを目視で認識できると考えられており、その結果色斑と判断される可能性があるため好ましくない。
以下、本発明を、実施例を挙げてさらに具体的に説明する。なお、これらの実施例は、単なる例示であり、本発明の内容を何ら限定するためのものではない。
【実施例】
【００１６】
（測定方法）
（１）目付、厚み、密度
ＪＩＳ  Ｃ  ２３００−２に準じて実施し、密度は（目付／厚み）により算出した。また、着色層の厚みは着色層を形成する前後の厚みの差から算出した。
（２）表面抵抗率、体積抵抗率
ＡＳＴＭ  Ｄ２５７に準じて実施し、印加電圧ＤＣ５００Ｖにて測定した。
（３）絶縁破壊電圧
ＡＳＴＭ  Ｄ１４９に準じて、電極径５１ｍｍで交流による直昇圧法により実施した。
（４）着色均一性
着色層の外観を目視で判定し、均一に見えるものを「○」、わずかにスポット状の色斑又は未着色部が見られたものを「△」、はっきりと色斑が確認できるものを「×」とした。
（５）色差
前記（４）で○判定及び△判定のものについては、任意の１０点について、また、×判定のものについては、濃色部と淡色部の任意の各５点について、コピー用上質紙を１０枚重ねた上にサンプルを重ね、分光測色計（コニカミノルタオプティクス（株）製「ＣＭ−７００ｄ」）を用いて測定径３ｍｍΦにて着色部の測色を行った。測色後、全ての測定点間で、ＪＩＳ  Ｚ  ８７３０に基づく色差（ΔＥ*ａｂ）を計算し、その中で最も数値の高いものをそのサンプルの色差とした。
（６）着色層密着性
得られた着色層表面に粘着テープ（ニチバン（株）製「ＣＴ−１２」）を貼り合わせ、重量１ｋｇの圧着ローラーにて圧着したあと、粘着テープを引き剥がした。引き剥がした後の粘着テープを目視で観察し、以下の評価基準にしたがって評価を行った。
○：着色層が脱離していない
△：着色層がわずかに付着
×：着色層がテープ圧着面の半分以上に付着
【００１７】
（参考例）
（原料調製）
特開昭５２−１５６２１号公報に記載の、ステーターとローターの組み合わせで構成されるパルプ粒子の製造装置（湿式沈殿機）を用いて、ポリメタフェニレンイソフタルアミドのファイブリッドを製造した。これを、離解機、叩解機で処理し長さ加重平均繊維長を０．９ｍｍに調節した。一方、デュポン社製メタアラミド繊維（ノーメックス（登録商標）、単糸繊度２．２ｄｔｅｘ）を、長さ６ｍｍに切断（以下「アラミド短繊維」と記載）し抄紙用原料とした。
（カレンダー加工されたアラミド紙の製造）
上記のとおり調製したアラミドファイブリッドとアラミド短繊維をおのおの水中で分散しスラリーを作製した。これらのスラリーを、アラミドファイブリッドとアラミド短繊維が１／１の配合比率（重量比）となるように混合した後、フォードリニヤー型抄紙機へ送液し、脱水、搾水及び乾燥して巻取り、アラミド紙を得た。次いで、これを金属製カレンダーロールにより温度３３０℃、線圧１５０ｋｇ／ｃｍで加熱加圧加工し、カレンダー加工されたアラミド紙を得た。このようにして得られたアラミド紙の主要特性値を表１に示す。
【００１８】
【表１】
2014152417.tif 000002
【００１９】
（実施例１）
着色剤成分を含む剤として、水系顔料分散体（御国色素（株）製、「ＳＡ  Ｂｌｕｅ  ＸＧ」、着色剤としてフタロシアニンブルーを使用）を４０重量部、バインダー成分を含む剤として、水性ポリウレタン樹脂（ＤＩＣ（株）製「ハイドラン  ＡＰ−２０１」）を２２重量部、エタノール２０重量部、イソプロピルアルコール１０重量部、及び水８重量部を混合し、ホモミキサーにて攪拌して塗工液を得た。得られた塗工液中の着色剤、バインダー、有機溶剤、及び水の各成分の配合比率を表２に示す。
次に、前記塗工液を、セル容積１８ｃｍ3／ｍ2の格子型グラビアロールを用いてグラビアコーティング法にて前記カレンダー加工されたアラミド紙に塗布し、直後に８０℃で１０秒間乾燥し、更に１１０℃で１０秒間乾燥して、着色アラミド紙を得た。このようにして得られた、着色アラミド紙の主要特性値を表３に示す。
（実施例２）
エタノール２５重量部、イソプロピルアルコール１５重量部、及び水０重量部に変更した以外は実施例１と同様にして、塗工液及び着色アラミド紙を得た。得られた塗工液中の着色剤、バインダー、有機溶剤、及び水の各成分の配合比率を表２に、得られた着色アラミド紙の主要特性値を表３に示す。
（実施例３）
エタノール１０重量部、イソプロピルアルコール５重量部、及び水２３重量部に変更した以外は実施例１と同様にして、塗工液及び着色アラミド紙を得た。得られた塗工液中の着色剤、バインダー、有機溶剤、及び水の各成分の配合比率を表２に、得られた着色アラミド紙の主要特性値を表３に示す。
（比較例１）
エタノール０重量部、イソプロピルアルコール０重量部、及び水３８重量部に変更した以外は実施例１と同様にして、塗工液及び着色アラミド紙を得た。得られた塗工液中の着色剤、バインダー、有機溶剤、及び水の各成分の配合比率を表２に、得られた着色アラミド紙の主要特性値を表３に示す。
【００２０】
【表２】
2014152417.tif 000003
【００２１】
【表３】
2014152417.tif 000004
実施例１〜３で得られた着色アラミド紙は絶縁破壊電圧も十分に高く、さらに２００℃１０分間の処理でも外観に変化が見られなかったことから、回転機、変圧器及び電気・電子機器等の絶縁材料として有用である。これに対して、比較例１の着色アラミド紙は絶縁材料としての性能は実施例１〜３と同等であるものの、紙全面に筋状の色斑が目視で確認でき、それにより高い色差を示したことから、着色アラミド紙としては不十分であると考えられる。
【００２２】
（実施例４）
着色剤成分及びバインダー成分を含むインキ（東洋インキ（株）製、「ＪＷ２５２  アクワエコール  Ｒ３９Ｆ」）を１００重量部、助剤成分を含む剤として、水系硬化剤（東洋インキ（株）製、「ＡＱ  ＬＰ  ハードナー  １０００」）を３重量部、エタノール２５重量部、イソプロピルアルコール１０重量部、及び水２０重量部を混合し、ホモミキサーにて攪拌して塗工液を得た。得られた塗工液中の着色剤、バインダー、助剤、有機溶剤、及び水の各成分の配合比率を表４に示す。
次に、前記塗工液を、セル容積１８ｃｍ3／ｍ2の格子型グラビアロールを用いてグラビアコーティング法にて前記カレンダー加工されたアラミド紙に塗布し、直後に８０℃で１０秒間乾燥し、更に１１０℃で１０秒間乾燥して、着色アラミド紙を得た。このようにして得られた、着色アラミド紙の主要特性値を表５に示す。
（実施例５）
エタノール１５重量部、イソプロピルアルコール５重量部、及び水３５重量部に変更した以外は実施例１と同様にして、塗工液及び着色アラミド紙を得た。得られた塗工液中の着色剤、バインダー、助剤、有機溶剤、及び水の各成分の配合比率を表４に、得られた着色アラミド紙の主要特性値を表５に示す。
（比較例２）
エタノール０重量部、イソプロピルアルコール０重量部、及び水５５重量部に変更した以外は実施例１と同様にして、塗工液、及び着色アラミド紙を得た。得られた塗工液中の着色剤、バインダー、助剤、有機溶剤、及び水の各成分の配合比率を表４に、得られた着色アラミド紙の主要特性値を表５に示す。
【００２３】
【表４】
2014152417.tif 000005
【００２４】
【表５】
2014152417.tif 000006
実施例４及び実施例５の着色アラミド紙は絶縁破壊電圧も十分に高く、さらに２００℃１０分間の処理でも外観に変化が見られなかったことから、回転機、変圧器及び電気・電子機器等の絶縁材料として有用である。これに対して、比較例２の着色アラミド紙は絶縁材料としての性能は実施例４及び実施例５と同等であるものの、未着色のスポットが散見され、かつ比較例１同様に紙全面に筋状の色斑が目視で確認でき、それにより高い色差を示したことから、着色アラミド紙としては不十分であると考えられる。